Patent WO-2021198668-A1 (WO)
Title: Composite, oxydation à enrobage par zone et catalyseur de génération d'exotherme
Inventor: CHIFFEY ANDREW FRANCIS
IPC: B01J35/00
Filed: 2021-03-29
Abstract: Un composite, un catalyseur d'oxydation à enrobage par zone et de génération d'exotherme (20) comprend : un substrat (5) ayant une longueur totale L et un axe longitudinal et ayant une surface de substrat s'étendant axialement entre une première extrémité de substrat (I) et une seconde extrémité de substrat (O) ; au moins deux zones de charge d'imprégnation de catalyseur (1, 2, 3, 4) constituées d'une première couche de charge d'imprégnation de catalyseur (6) comprenant un matériau de support d'oxyde métallique réfractaire et un ou plusieurs composants métalliques du groupe du platine supportés sur celui-ci et une seconde couche de charge d'imprégnation de catalyseur (7) différente de la première couche de charge d'imprégnation de catalyseur (6) et comprenant un matériau de support d'oxyde métallique réfractaire et un ou plusieurs composants métalliques du groupe du platine supportés sur celui-ci, qui au moins deux zones de charge d'imprégnation de catalyseur (1, 2, 3, 4) étant disposée axialement en série sur et le long de la surface de substrat, une première zone de charge d'imprégnation de catalyseur (1) ayant une longueur L1, L1 < L, étant définie à une extrémité par la première extrémité de substrat (I) et à une seconde extrémité par une première extrémité (21) d'une seconde zone de charge d'imprégnation de catalyseur (2) ayant une longueur L2, L2 < L, la première zone de charge d'imprégnation de catalyseur (1) comprenant un premier matériau de support d'oxyde métallique réfractaire et au moins deux composants métalliques du groupe du platine comprenant à la fois du platine et du palladium supportés sur celle-ci ; et la seconde zone de charge d'imprégnation de catalyseur (2) comprend un second matériau de support d'oxyde métallique réfractaire et un ou plusieurs composants métalliques du groupe du platine supportés sur celui-ci ; et une couche supérieure de couche de charge d'imprégnation (G) s'étendant axialement à partir de la première extrémité de substrat jusqu'à 250 % de la longueur axiale de la première couche de charge d'imprégnation de catalyseur sous-jacente (1), ladite couche de supérieure de couche de charge d'imprégnation (G) comprenant une charge d'oxyde métallique particulaire de > 48,8 g/l (> 0,8 g/in3 ), l'oxyde métallique particulaire étant de 100 % d'oxyde de cérium ou d'un oxyde mixte comprenant de l'oxyde de cérium supportant un métal du groupe du platine, qui est le platine uniquement ou une combinaison de platine et de palladium selon un rapport pondéral Pt : Pd de > 1 : 1, une charge totale de métal du groupe du platine dans la première zone de charge d'imprégnation de catalyseur (1) définie en grammes de métal du groupe du platine par litre de volume de substrat (g/l) est supérieure à la charge totale de métal du groupe du platine dans la seconde zone de charge d'imprégnation de catalyseur (2) et la première zone de charge d'imprégnation de catalyseur (1) comprend un ou plusieurs premiers composants de métal alcalino-terreux supportés sur le premier matériau de support d'oxyde de métal réfractaire.